СПОСОБ ОПРЕДЕЛЕНИЯ СРЕДНЕЙ ДЛИНЫ НЕПАРАЛЛЕЛИЗОВАННОГО ЛЬНЯНОГО ВОЛОКНА
METHOD TO DETERMINE AVERAGE LENGTH OF NONPARALLELISED LINEN FIBRE

Изобретение относится к текстильной промышленности, а именно к области оценки качества лубоволокнистых материалов, и может быть использовано для определения средней длины непараллелизованного льняного волокна.
Известен способ определения средней длины льняного волокна [1, с.108-109], включающий подготовку штапеля, его взвешивание, определение массы 20-миллиметровой вырезки из середины штапеля и вычисление средней длины волокна по специальной формуле.
Однако этот способ является продолжительным и трудоемким.
Известен способ определения средней длины непараллелизованного льняного волокна [1, с.106], включающий отбор пробы волокна, подготовку из него ленты, механическое испытание волокон и определение средней длины.
Этот способ также является трудоемким, а процесс испытания трудно автоматизировать.
Указанный способ [1, с.106] по своей технической сущности и достигаемому эффекту наиболее близок к предлагаемому и поэтому может быть выбран в качестве прототипа.
Технической задачей изобретения является ускорение испытаний при определении средней длины, а также обеспечение возможности автоматизации процесса испытания и анализа полученных результатов.
Поставленная техническая задача достигается тем, что в способе определения средней длины непараллелизованного льняного волокна, расположенного в массе, включающем отбор пробы волокна, механическое испытание волокон и определение средней длины, согласно изобретению, при механическом испытании определяют работу, требуемую для вытаскивания части предварительно закрепленных в зажиме волокон из их общей массы, а среднюю длину волокна рассчитывают в зависимости от величины затраченной работы.
Закрепление волокна в зажиме позволяет обеспечить одинаковый удельный вес волокна при каждом испытании. Определение работы, требуемой для вытаскивания волокна, позволяет оценить среднюю длину волокон. Это позволяет устранить трудоемкий процесс подготовки штапеля, ускорить испытания и автоматизировать их.
Необходимая точность оценки средней длины достигается наличием расчетной зависимости между средней длиной и работой, требуемой для вытаскивания волокна.
Сущность изобретения поясняется чертежом.
На чертеже изображена схема реализации способа определения средней длины непараллелизованного льняного волокна. На схеме изображены: резервуар 1 с отверстием 2, волокно 3, крючок 4, динамометр 5.
Способ реализуется следующим образом. Из массы непараллелизованого льняного волокна формируют пробу. Помещают ее в резервуар 1. Далее в волокно через отверстие вводят крючок 4 и тянут его наружу. При этом крючок зацепляет некоторые волокна 3. Усилие необходимое для вытягивания волокон замеряют динамометром 5. Испытание повторяют 5 раз, находят среднее значение работы и определяют среднюю длину по формуле:
A
L=4.21+5.2,
где L - средняя длина, см,
А
- работа, Дж.
Пример конкретного выполнения
A
A
A
A
A
А
1
2
3
4
5
Получены пять значений работы =2,54 Дж, =2,49 Дж, =2,62 Дж, =2,15 Дж, =2,21 Дж. Находим среднее значение работы: =2,4 Дж.
Находим среднюю длину волокна: L=4,21·2,4+5,2=15,3 см.
Предложенный способ позволяет ускорить и автоматизировать процесс испытаний при определении средней длины непараллелизованного льняного волокна.
Источник информации
1. Городов В.В., Лазарева С.Е., Лунев И.Я. Испытание лубоволокнистых материалов. - М.: Легкая индустрия. 1969.